ГЛАЗУРЬ
GLASE

Изобретение касается составов глазурей для нанесения на фасадную керамическую плитку.
Известна глазурь, содержащая вес.ч.: кварцевый песок 54; свинцовый сурик 35; поташ 12; сода 8; окись кобальта 0,5; окись меди 2 [1]. Такая глазурь не является экологически безопасной, поскольку содержит токсичный компонент - свинцовый сурик.
Задача изобретения состоит в обеспечении экологической безопасности глазури.
Технический результат достигается тем, что глазурь, включающая кварцевый песок, поташ, окись кобальта, окись меди, дополнительно включает измельченный природный барит при следующем соотношении компонентов, мас.%.: кварцевый песок 71-74; поташ 8-10; окись кобальта 0,4-0,6; окись меди 0,4-0,6; измельченный природный барит 15-20.
Составы глазури приведены в таблице.
Таблица
Компоненты
Содержание, мас.%. в составах
1
2
Кварцевый песок
71
74
Поташ
8
10
Окись кобальта
0,4
0,6
Окись меди
0,6
0,4
Измельченный природный барит
20
15
Морозостойкость (замораживание до -18°C - оттаивание), циклы
не менее 10
не менее 10
Компоненты дозируют в требуемых количествах, смешивают и сплавляют (в окислительной среде) при температуре 1350-1450°С. Расплав гранулируют в воду. Полученную фритту загружают в шаровую мельницу, где подвергают помолу мокрым способом до полного прохождения через сетку 008. Затем подготавливают глазурную суспензию с влажностью 45-50%, наносят на поверхность обожженных керамических плиток, которые обжигают вторично при температуре 950-1150°С в окислительной среде.
Источники информации
1. Алферов Л.Г. Технология росписи. Дерево. Металл. Керамика. Ткани. - Ростов-на-Дону: Изд-во "Феникс", 2000 - с.256.